【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
ＡまたはＢのデュロメーターを有する脂肪族ポリエーテルポリウレタンポリマーを含む医療用デバイスであって、該ポリウレタンにミノサイクリンおよびリファンピンが含浸されている、医療用デバイス。
【請求項２】
ポリウレタンにグアニジウム化合物がコーティングまたは含浸されている、請求項１記載の医療用デバイス。
【請求項３】
前記コーティングが低級アルコールを含む、請求項２記載の医療用デバイス。
【請求項４】
前記ポリウレタンに脂肪酸が含浸またはコーティングされている、請求項１〜３のいずれか一項記載の医療用デバイス。
【請求項５】
前記脂肪族ポリエーテルポリウレタンポリマーが、式：［−Ｏ（ＣＨ２）ｎ］ｍ−ＯＣ（Ｏ）ＮＨ−（ＣＨ２）ｘ−ＮＨＣ（Ｏ）−の反復単位を有し；式中、ｎ＝１〜４、ｘ＝１〜１２、ｍは１〜１００であり；該反復単位が１〜２５０回反復し、かつポリマーの末端が水素である、請求項１〜４のいずれか一項記載の医療用デバイス。
【請求項６】
前記ポリマーが、クロルヘキシジン、ゲンジンまたはガージンを含むポリマーコーティングをさらに含む、請求項５記載の医療用デバイス。
【請求項７】
前記ポリマーコーティングがポリウレタンコーティングである、請求項６記載の医療用デバイス。
【請求項８】
（ｉ）前記脂肪族ポリエーテルポリウレタンが、医療用デバイス上のコーティング中に含まれるか、または含まれないか、または
（ｉｉ）前記医療用デバイスが、浸透剤またはアルカリ化剤を含まない、
請求項１〜７のいずれか一項記載の医療用デバイス。
【請求項９】
カテーテル、気管内チューブ、腎瘻チューブ、胆管ステント、整形外科用デバイス、弁、人工弁、排液チューブ、排液管、シャント、ステープル、クリップ、メッシュ、フィルム、血液交換デバイス、ポート、心臓血管デバイス、除細動器、ペースメーカーリード、ワイヤコーティング、眼インプラント、聴覚インプラント、蝸牛インプラント、歯科インプラント、刺激装置、薬物送達デポー、フィルター、メンブレン、血管アクセスポート、ステント、エンベロープ、バッグ、スリーブ、静脈用またはその他のチューブ、バッグ、包帯、パッチ、ファイバー、ピン、人工血管、縫合糸、心臓血管用縫合糸、移植可能な人工装具、血管カテーテル、尿路カテーテル、頭蓋内カテーテル、髄腔内カテーテル、腹膜カテーテル、中枢神経系カテーテル、心臓血管カテーテル、排液カテーテル、浸漬カテーテル、吸引カテーテル、くも膜下カテーテル、神経カテーテル、刺激用カテーテル、硬膜外カテーテル、中心静脈カテーテル、動脈ライン、肺動脈カテーテル、末梢静脈カテーテル、静脈内カテーテル、または動脈内カテーテルである、請求項１〜８のいずれか一項記載の医療用デバイス。
【請求項１０】
前記ポリウレタンの表面が、低級アルキルアルコール溶媒中のゲンジン、ガージンまたはクロルヘキシジンでコーティングされているか、または、ミノサイクリンおよびリファンピンが、浸透剤またはアルカリ化剤を含まない溶液を用いてポリウレタン中に含浸されている、請求項１記載の医療用デバイス。
【請求項１１】
ＡまたはＢのデュロメーターを有する脂肪族ポリエーテルポリウレタンポリマーを含む医療用デバイスであって、該ポリウレタンにクロルヘキシジン、ゲンジンまたはガージンが含浸されている、医療用デバイス。
【請求項１２】
前記脂肪族ポリエーテルポリウレタンに第２のポリマーがコーティングされている、および／または前記脂肪族ポリエーテルポリウレタンにクロルヘキシジンおよびガージンが、クロルヘキシジンおよびゲンジンが、もしくはクロルヘキシジン、ゲンジンおよびガージンが含浸されている、請求項１１記載の医療用デバイス。
【請求項１３】
第２のポリマーがポリウレタンである、および／または第２のポリマーがミノサイクリンおよびリファンピンを含む、請求項１２記載の医療用デバイス。
【請求項１４】
前記脂肪族ポリエーテルポリウレタンにクロルヘキシジンおよびガージンが含浸されている、請求項１１〜１３のいずれか一項記載の医療用デバイス。
【請求項１５】
第２のポリマーがＡもしくはＤのデュロメーターを有するか、またはコーティングがＡおよびＤデュロメーターの脂肪族ポリエーテルポリウレタンのブレンドを含む、請求項１１〜１４のいずれか一項記載の医療用デバイス。
【請求項１６】
前記ポリウレタンコーティングが、ＡおよびＤデュロメーターの脂肪族ポリエーテルポリウレタンのブレンドを含む、請求項６または請求項１１記載の医療用デバイス。
【請求項１７】
カテーテルの本体部分がＡデュロメーターの脂肪族ポリエーテルポリウレタンポリマーを含み、該ポリウレタンに
（ｉ）ミノサイクリンおよびリファンピン；または
（ｉｉ）クロルヘキシジン、ゲンジンまたはガージン
のいずれかが含浸されている、抗菌カテーテル。
【請求項１８】
前記脂肪族ポリエーテルポリウレタンポリマーが、式：［−Ｏ（ＣＨ２）ｎ］ｍ−ＯＣ（Ｏ）ＮＨ−（ＣＨ２）ｘ−ＮＨＣ（Ｏ）−の反復単位を有し；式中、ｎ＝１〜４、ｘ＝１〜１０、ｍは１００未満であり、ｍはｘより大きく、該反復単位が１〜２５０回反復し、かつポリマーの末端が水素である、請求項１７記載のカテーテル。
【請求項１９】
医療用デバイスの少なくとも一部分にヒドロゲルポリエーテルウレタンがコーティングされている、請求項１７〜１８のいずれか一項記載のカテーテル。
【請求項２０】
医療用デバイスの表面にキレーターがコーティングまたは含浸されている、請求項１７〜１９のいずれか一項記載のカテーテル。
【請求項２１】
カテーテルにクロルヘキシジンが含浸またはコーティングされている、医療用デバイスがカテーテルである請求項１〜１６のいずれか一項記載の医療用デバイス、または請求項１７〜２０のいずれか一項記載のカテーテル。
【請求項２２】
前記脂肪族ポリエーテルポリウレタンポリマーが、医療用デバイスの表面上にコーティングされている、請求項１〜１６のいずれか一項記載の医療用デバイス、または請求項１７〜２１のいずれか一項記載のカテーテル。
【請求項２３】
前記ポリウレタンが、追加の治療剤を含むポリウレタンコーティングをさらに含む、請求項１７〜１８のいずれか一項記載のカテーテル。
【請求項２４】
追加の治療剤が
（ａ）抗菌剤であるか、
（ｂ）トロンビン阻害剤、血小板阻害剤、もしくは血管拡張剤であるか、または
（ｃ）アルガトロバン、ジピリダモール、ニトログリセリンまたはトロンビン阻害剤である、
請求項２３記載のカテーテル。
【請求項２５】
血管カテーテル、尿路カテーテル、頭蓋内カテーテル、髄腔内カテーテル、硬膜外カテーテル、中心静脈カテーテル、動脈ライン、肺動脈カテーテル、末梢静脈カテーテル、静脈内カテーテル、または動脈内カテーテルである、請求項１７〜２４のいずれか一項記載のカテーテル。
【請求項２６】
（ａ）脂肪族ポリエーテルポリウレタンと、第１の低級アルコールおよび少なくとも１種類の抗菌剤を含む溶液とを、該脂肪族ポリエーテルポリウレタンに該少なくとも１種類の抗菌剤を含浸させるのに十分な時間接触させる工程であって、該溶液が浸透剤またはアルカリ化剤を含まない、工程；ならびに
（ｂ）該脂肪族ポリエーテルポリウレタンを実質的に乾燥させる工程
を含む、抗菌ポリマーの製造方法であって、
前記少なくとも１種類の抗菌剤がミノサイクリンおよびリファンピンであるか、またはクロルヘキシジンである、製造方法。
【請求項２７】
前記脂肪族ポリエーテルポリウレタンが、式：［−Ｏ（ＣＨ２）ｎ］ｍ−ＯＣ（Ｏ）ＮＨ−（ＣＨ２）ｘ−ＮＨＣ（Ｏ）−の反復単位を有し；式中、ｎ＝１〜４、ｘ＝１〜１０、ｍは５００未満であり、ｍはｘより大きく、該反復単位が１〜２５０回反復し、かつポリマーの末端が水素である、請求項２６記載の方法。
【請求項２８】
ｍが１〜２５０であるか、前記反復単位が１〜１００回反復するか、または得られるポリエーテルポリウレタンが、ＡまたはＢのデュロメーターを有する、請求項２７記載の方法。
【請求項２９】
（ａ）ポリマーと、低級アルコール、ミノサイクリン、リファンピンおよびアルカリ化剤を含む溶液とを、脂肪族ポリエーテルポリウレタンにミノサイクリンおよびリファンピンを含浸させるのに十分な時間接触させる工程；
（ｂ）アルカリ化剤を実質的に中和させるのに十分な時間、アルカン酸を含む中和溶液にポリマーを曝露する工程；ならびに
（ｃ）ポリマーを実質的に乾燥させる工程
を含む、抗菌ポリマーの製造方法。
【請求項３０】
（ａ）前記溶液が浸透剤をさらに含むか、
（ｂ）前記ポリマーがポリウレタンであるか、
（ｃ）低級アルコールがメタノールであるか、または
（ｄ）アルカン酸がＣ１〜６アルカン酸である、
請求項２９記載の方法。
【請求項３１】
工程（ａ）の後に、第２の低級アルコール、第２の有機溶媒および追加の治療化合物を含む第２の溶液で前記脂肪族ポリエーテルポリウレタンの表面の少なくとも一部分をコーティングする工程
をさらに含む、請求項２６または請求項２９記載の方法。
【請求項３２】
追加の治療化合物が第２の抗菌剤であり、該第２の抗菌剤が、クロルヘキシジン、ゲンジン、ガージン、ミノサイクリン、またはリファンピンある、請求項３１記載の方法。
【請求項３３】
追加の治療化合物が
（ａ）抗菌剤であるか、
（ｂ）トロンビン阻害剤、血小板阻害剤、抗炎症剤、抗線維化剤、または血管拡張剤であるか、
（ｃ）アルガトロバンまたはジピリダモールであるか、または
（ｄ）カルシウムチャネルブロッカーまたは抗不整脈薬である、
請求項３２記載の方法。
【請求項３４】
前記コーティングがＡもしくはＤのデュロメーターを有するか、または該コーティングがＡおよびＤデュロメーターの脂肪族ポリエーテル−ウレタンのブレンドを含む、請求項３２記載の方法。
【請求項３５】
前記脂肪族ポリエーテルウレタンポリマーが、医療用デバイスまたはカテーテルに含まれる、請求項２６または請求項２９記載の方法。
【請求項３６】
ポリマーチューブを含むカテーテルであって、該ポリマーチューブが脂肪族ポリエーテルポリウレタンポリマー、脂肪族ポリエーテルポリウレタンポリマーでコーティングされたポリウレタンポリマー、または脂肪族ポリエーテルポリウレタンポリマーでコーティングされたポリテトラフルオロエチレンポリマーであり、該ポリマーにクロルヘキシジン、ゲンジン、ガージン、ミノサイクリンおよび／またはリファンピンがコーティングまたは含浸されており、
追加の治療剤をさらに含んでいてもよい、前記カテーテル。
【請求項３７】
ポリマーチューブ上に第２のポリマーコーティングをさらに含む、請求項３６記載のカテーテル。
【手続補正２】
【補正対象書類名】明細書
【補正対象項目名】００２９
【補正方法】変更
【補正の内容】
【００２９】
[本発明1001]
AまたはBのデュロメーターを有する脂肪族ポリエーテルポリウレタンポリマーを含む医療用デバイスであって、該ポリウレタンにミノサイクリンおよびリファンピンが含浸されている、医療用デバイス。
[本発明1002]
脂肪族ポリエーテルポリウレタンポリマーが、Aのデュロメーターを有する、本発明1001の医療用デバイス。
[本発明1003]
ポリウレタンにグアニジウム化合物がコーティングまたは含浸されている、本発明1001〜1002のいずれかの医療用デバイス。
[本発明1004]
グアニジウム化合物がクロルヘキシジンである、本発明1003の医療用デバイス。
[本発明1005]
前記コーティングが色素をさらに含む、本発明1001〜1004のいずれかの医療用デバイス。
[本発明1006]
色素がゲンジン（gendin）またはガージン（gardine）である、本発明1005の医療用デバイス。
[本発明1007]
前記ポリウレタンに、ゲンジン、ガージンまたはクロルヘキシジンがコーティングされている、本発明1001〜1003のいずれかの医療用デバイス。
[本発明1008]
前記ポリウレタンに、ゲンジン、ガージンおよびクロルヘキシジンがコーティングされている、本発明1007の医療用デバイス。
[本発明1009]
グアニジウム化合物がクロルヘキシジンである、本発明1003の医療用デバイス。
[本発明1010]
前記ポリウレタンに含浸させた色素をさらに含む、本発明1001〜1004のいずれかの医療用デバイス。
[本発明1011]
色素がゲンジンまたはガージンである、本発明1010の医療用デバイス。
[本発明1012]
前記ポリウレタンに、ゲンジン、ガージンまたはクロルヘキシジンが含浸されている、本発明1001〜1003のいずれかの医療用デバイス。
[本発明1013]
前記ポリウレタンに、ゲンジン、ガージンおよびクロルヘキシジンが含浸されている、本発明1012の医療用デバイス。
[本発明1014]
前記コーティングが低級アルコールを含む、本発明1003の医療用デバイス。
[本発明1015]
前記ポリウレタンに脂肪酸が含浸またはコーティングされている、本発明1001〜1014のいずれかの医療用デバイス。
[本発明1016]
脂肪酸が、カプリル酸（オクタン酸）、カプロン酸、ラウリン酸またはデカン酸である、本発明1015の医療用デバイス。
[本発明1017]
前記脂肪族ポリエーテルポリウレタンポリマーが、式：[-O(CH2)n]m-OC(O)NH-(CH2)x-NHC(O)-の反復単位を有し；式中、n=1〜4、x=1〜12、mは1〜100であり；該反復単位が1〜250回反復し、かつポリマーの末端が水素である、本発明1001〜1016のいずれかの医療用デバイス。
[本発明1011]
m=1〜50である、本発明1017の医療用デバイス。
[本発明1018]
x=1〜10である、本発明1017の医療用デバイス。
[本発明1019]
前記ポリマーが、クロルヘキシジン、ゲンジンまたはガージンを含むポリマーコーティングをさらに含む、本発明1017の医療用デバイス。
[本発明1020]
前記ポリマーコーティングが、ポリウレタン、シリコーン、ビニル、フルオロポリマー、オレフィンまたはそれらのポリマーブレンドもしくはコポリマーをさらに含む、本発明1019の医療用デバイス。
[本発明1021]
前記ポリマーコーティングがポリウレタンコーティングである、本発明1020の医療用デバイス。
[本発明1022]
前記ポリウレタンコーティングが脂肪族ポリエーテルポリウレタンである、本発明1021の医療用デバイス。
[本発明1023]
前記ポリウレタンコーティングがAもしくはDのデュロメーターを有するか、または該コーティングがAおよびDデュロメーターの脂肪族ポリエーテルポリウレタンのブレンドを含む、本発明1021の医療用デバイス。
[本発明1024]
前記ポリウレタンコーティングが、AおよびDデュロメーターの脂肪族ポリエーテルポリウレタンのブレンドを含む、本発明1019の医療用デバイス。
[本発明1025]
前記脂肪族ポリエーテルポリウレタンが、医療用デバイス上のコーティング中に含まれる、本発明1001〜1024のいずれかの医療用デバイス。
[本発明1026]
前記脂肪族ポリエーテルポリウレタンが、医療用デバイス上のコーティング中に含まれない、本発明1001〜1024のいずれかの医療用デバイス。
[本発明1027]
浸透剤またはアルカリ化剤を含まない、本発明1001〜1024のいずれかの医療用デバイス。
[本発明1028]
カテーテル、気管内チューブ、腎瘻チューブ、胆管ステント、整形外科用デバイス、弁、人工弁、排液チューブ、排液管、シャント、ステープル、クリップ、メッシュ、フィルム、血液交換デバイス、ポート、心臓血管デバイス、除細動器、ペースメーカーリード、ワイヤコーティング、眼インプラント、聴覚インプラント、蝸牛インプラント、歯科インプラント、刺激装置、薬物送達デポー、フィルター、メンブレン、血管アクセスポート、ステント、エンベロープ、バッグ、スリーブ、静脈用またはその他のチューブ、バッグ、包帯、パッチ、ファイバー、ピン、人工血管、縫合糸、心臓血管用縫合糸または移植可能な人工装具である、本発明1001〜1027のいずれかの医療用デバイス。
[本発明1029]
カテーテルである、本発明1028の医療用デバイス。
[本発明1030]
カテーテルが、血管カテーテル、尿路カテーテル、頭蓋内カテーテル、髄腔内カテーテル、腹膜カテーテル、中枢神経系カテーテル、心臓血管カテーテル、排液カテーテル、浸漬カテーテル、吸引カテーテル、くも膜下カテーテル、神経カテーテル、刺激用カテーテルまたは硬膜外カテーテルである、本発明1029の医療用デバイス。
[本発明1031]
カテーテルが血管カテーテルである、本発明1030の医療用デバイス。
[本発明1032]
血管カテーテルが、中心静脈カテーテル、動脈ライン、肺動脈カテーテル、末梢静脈カテーテル、静脈内カテーテルまたは動脈内カテーテルである、本発明1031の医療用デバイス。
[本発明1033]
前記ポリウレタンの表面が、低級アルキルアルコール溶媒中のゲンジン、ガージンまたはクロルヘキシジンでコーティングされている、本発明1001の医療用デバイス。
[本発明1034]
ミノサイクリンおよびリファンピンが、浸透剤またはアルカリ化剤を含まない溶液を用いてポリウレタン中に含浸されている、本発明1001の医療用デバイス。
[本発明1035]
浸透剤またはアルカリ化剤を含まない、本発明1001の医療用デバイス。
[本発明1036]
前記ポリウレタンが、追加の治療剤をさらに含む、本発明1001〜1035の医療用デバイス。
[本発明1037]
追加の治療剤が前記ポリウレタン中に含浸されている、本発明1036の医療用デバイス。
[本発明1038]
追加の治療剤が、前記ポリウレタンの表面上にコーティングされている、本発明1036の医療用デバイス。
[本発明1039]
治療剤が抗菌剤である、本発明1036の医療用デバイス。
[本発明1040]
抗菌剤が、クロルヘキシジン、ゲンジンまたはガージンである、本発明1039の医療用デバイス。
[本発明1041]
追加の治療剤が、トロンビン阻害剤、血小板阻害剤、抗炎症剤、抗線維化剤または血管拡張剤である、本発明1036の医療用デバイス。
[本発明1042]
追加の治療剤が、アルガトロバン、ジピリダモール、ニトログリセリンまたはメルカプトエタンスルホネート（MeSNA）である、本発明1041の医療用デバイス。
[本発明1043]
追加の治療剤が、カルシウムチャネルブロッカーまたは抗不整脈薬である、本発明1036の医療用デバイス。
[本発明1044]
追加の治療剤が、ベラパミルまたはチオリダジンである、本発明1043の医療用デバイス。
[本発明1045]
医療用デバイスの少なくとも一部分にヒドロゲルポリエーテルウレタンがコーティングされている、本発明1001〜1044のいずれかの医療用デバイス。
[本発明1046]
ヒドロゲルポリエーテルウレタンが、TECOPHILIC、TECOFLEXまたはポリウレタンコポリマーである、本発明1045の医療用デバイス。
[本発明1047]
ポリテトラフルオロエチレンを含む、本発明1001〜1046のいずれかの医療用デバイス。
[本発明1048]
医療用デバイスの表面にキレーターがコーティングされているか、または該デバイスにキレーターが含浸されている、本発明1001〜1046のいずれかの医療用デバイス。
[本発明1049]
キレーターがEDTAカルシウム二ナトリウムである、本発明1048の医療用デバイス。
[本発明1050]
EDTAカルシウム二ナトリウムが、コーティング溶液中に約0.01〜1.5％ EDTAの量で含まれている、本発明1049の医療用デバイス。
[本発明1051]
カテーテルである、本発明1001〜1049のいずれかの医療用デバイス。
[本発明1052]
カテーテルが、排液カテーテルまたは血管カテーテルである、本発明1051の医療用デバイス。
[本発明1053]
カテーテルにクロルヘキシジンが含浸またはコーティングされている、本発明1051の医療用デバイス。
[本発明1054]
前記脂肪族ポリエーテルポリウレタンポリマーが、医療用デバイスの表面上にコーティングされている、本発明1001〜1053のいずれかの医療用デバイス。
[本発明1055]
AまたはBのデュロメーターを有する脂肪族ポリエーテルポリウレタンポリマーを含む医療用デバイスであって、該ポリウレタンにクロルヘキシジン、ゲンジンまたはガージンが含浸されている、医療用デバイス。
[本発明1056]
前記脂肪族ポリエーテルポリウレタンに第2のポリマーがコーティングされている、本発明1055の医療用デバイス。
[本発明1057]
第2のポリマーがポリウレタンである、本発明1056の医療用デバイス。
[本発明1058]
前記脂肪族ポリエーテルポリウレタンにクロルヘキシジンおよびガージンが含浸されている、本発明1055〜1057のいずれかの医療用デバイス。
[本発明1059]
前記脂肪族ポリエーテルポリウレタンにクロルヘキシジンおよびゲンジンが含浸されている、本発明1055〜1057のいずれかの医療用デバイス。
[本発明1060]
前記脂肪族ポリエーテルポリウレタンにクロルヘキシジン、ゲンジンおよびガージンが含浸されている、本発明1055〜1057のいずれかの医療用デバイス。
[本発明1061]
第2のポリマーがミノサイクリンおよびリファンピンを含む、本発明1055〜1060のいずれかの医療用デバイス。
[本発明1062]
前記ポリマーがポリウレタンである、本発明1061の医療用デバイス。
[本発明1063]
前記ポリウレタンが脂肪族ポリエーテルポリウレタンである、本発明1061の医療用デバイス。
[本発明1064]
第2のポリマーがAもしくはDのデュロメーターを有するか、またはコーティングがAおよびDデュロメーターの脂肪族ポリエーテルポリウレタンのブレンドを含む、本発明1055〜1061のいずれかの医療用デバイス。
[本発明1065]
前記ポリウレタンコーティングが、AおよびDデュロメーターの脂肪族ポリエーテルポリウレタンのブレンドを含む、本発明1055の医療用デバイス。
[本発明1066]
カテーテルである、本発明1055の医療用デバイス。
[本発明1067]
医療用デバイスの少なくとも一部分にヒドロゲルポリエーテルウレタンがコーティングされている、本発明1055〜1060のいずれかの医療用デバイス。
[本発明1068]
ヒドロゲルポリエーテルウレタンが、TECOPHILIC、TECOFLEXまたはポリウレタンコポリマーである、本発明1067の医療用デバイス。
[本発明1069]
医療用デバイスの表面にキレーターがコーティングまたは含浸されている、本発明1055〜1068のいずれかの医療用デバイス。
[本発明1070]
キレーターがEDTAカルシウム二ナトリウムである、本発明1069の医療用デバイス。
[本発明1071]
カテーテルである、本発明1055〜1070のいずれかの医療用デバイス。
[本発明1072]
カテーテルが、排液カテーテルまたは血管カテーテルである、本発明1071の医療用デバイス。
[本発明1073]
カテーテルにクロルヘキシジンが含浸またはコーティングされている、本発明1071の医療用デバイス。
[本発明1074]
前記脂肪族ポリエーテルポリウレタンポリマーが、医療用デバイスの表面上にコーティングされている、本発明1055〜1073のいずれかの医療用デバイス。
[本発明1075]
ミノサイクリンおよびリファンピンが含浸されたポリマーを含む医療用デバイスであって、該ポリマーの表面に脂肪酸またはグアニジウム化合物を含むポリマーコーティングがコーティングされている、医療用デバイス。
[本発明1076]
前記ポリマーコーティングが、ポリウレタン、シリコーン、ビニル、フルオロポリマー、オレフィンまたはそれらのポリマーブレンドもしくはコポリマーを含む、本発明1075の医療用デバイス。
[本発明1077]
前記ポリマーがポリテトラフルオロエチレンである、本発明1075の医療用デバイス。
[本発明1078]
前記ポリマーコーティングがポリウレタンコーティングである、本発明1075の医療用デバイス。
[本発明1079]
前記ポリウレタンコーティングがAもしくはDのデュロメーターを有するか、または該コーティングがAおよびDデュロメーターの脂肪族ポリエーテルポリウレタンのブレンドを含む、本発明1078の医療用デバイス。
[本発明1080]
前記ポリウレタンがクロルヘキシジンを含む、本発明1078の医療用デバイス。
[本発明1081]
脂肪酸が、カプリル酸（オクタン酸）、カプロン酸、ラウリン酸またはデカン酸である、本発明1078の医療用デバイス。
[本発明1082]
脂肪酸がカプリル酸である、本発明1081の医療用デバイス。
[本発明1083]
前記ポリマーコーティングがメルカプトエタンスルホネート（MeSNA）をさらに含む、本発明1075〜1082のいずれかの医療用デバイス。
[本発明1084]
トロンビン阻害剤、血小板阻害剤、抗炎症剤、抗線維化剤または血管拡張剤をさらに含む、本発明1083の医療用デバイス。
[本発明1085]
トロンビン阻害剤、血小板阻害剤、抗炎症剤、抗線維化剤または血管拡張剤をさらに含む、本発明1075の医療用デバイス。
[本発明1086]
前記ポリマーが、ポリウレタン、シリコーン、ポリ塩化ビニル（PVC）、フルオロポリマーもしくはポリエステルまたはそれらのコポリマーもしくはブレンドである、本発明1075の医療用デバイス。
[本発明1087]
医療用デバイスの少なくとも一部分にヒドロゲルポリエーテルウレタンがコーティングされている、本発明1075〜1086のいずれかの医療用デバイス。
[本発明1088]
ヒドロゲルポリエーテルウレタンが、TECOPHILIC、TECOFLEXまたはポリウレタンコポリマーである、本発明1087の医療用デバイス。
[本発明1089]
ポリテトラフルオロエチレンを含む、本発明1001〜1088のいずれかの医療用デバイス。
[本発明1090]
ポリテトラフルオロエチレンがTEFLON（登録商標）である、本発明1040〜1050.3の医療用デバイス。
[本発明1091]
医療用デバイスの表面にキレーターがコーティングまたは含浸されている、本発明1001〜1090のいずれかの医療用デバイス。
[本発明1092]
キレーターがEDTAカルシウム二ナトリウムである、本発明1091の医療用デバイス。
[本発明1093]
カテーテルである、本発明1001〜1092のいずれかの医療用デバイス。
[本発明1094]
カテーテルが、排液カテーテルまたは血管カテーテルである、本発明1093の医療用デバイス。
[本発明1095]
カテーテルにクロルヘキシジンが含浸またはコーティングされている、本発明1093の医療用デバイス。
[本発明1096]
前記脂肪族ポリエーテルポリウレタンポリマーが、医療用デバイスの表面上にコーティングされている、本発明1001〜1096のいずれかの医療用デバイス。
[本発明1097]
カテーテルの本体部分がAデュロメーターの脂肪族ポリエーテルポリウレタンポリマーを含み、該ポリウレタンに
（i）ミノサイクリンおよびリファンピン；または
（ii）クロルヘキシジン、ゲンジンまたはガージン
のいずれかが含浸されている、抗菌カテーテル。
[本発明1098]
前記脂肪族ポリエーテルポリウレタンポリマーが、式：[-O(CH2)n]m-OC(O)NH-(CH2)x-NHC(O)-の反復単位を有し；式中、n=1〜4、x=1〜10、mは100未満であり、mはxより大きく、該反復単位が1〜250回反復し、かつポリマーの末端が水素である、本発明1097のカテーテル。
[本発明1099]
前記反復単位が1〜100回反復する、本発明1098のカテーテル。
[本発明1100]
医療用デバイスの少なくとも一部分にヒドロゲルポリエーテルウレタンがコーティングされている、本発明1097〜1099のいずれかのカテーテル。
[本発明1101]
ヒドロゲルポリエーテルウレタンが、TECOPHILICまたはポリウレタンコポリマーである、本発明1099のカテーテル。
[本発明1102]
医療用デバイスの表面にキレーターがコーティングまたは含浸されている、本発明1097〜1101のいずれかのカテーテル。
[本発明1103]
キレーターがEDTAカルシウム二ナトリウムまたはクエン酸塩である、本発明1102のカテーテル。
[本発明1104]
クロルヘキシジンが含浸またはコーティングされている、本発明1097〜1103のカテーテル。
[本発明1105]
前記脂肪族ポリエーテルポリウレタンポリマーが、医療用デバイスの表面上にコーティングされている、本発明1097〜1104のいずれかのカテーテル。
[本発明1106]
前記ポリウレタンが、追加の治療剤を含むポリウレタンコーティングをさらに含む、本発明1097〜1098のいずれかのカテーテル。
[本発明1107]
追加の治療剤が抗菌剤である、本発明1106のカテーテル。
[本発明1108]
抗菌剤が、クロルヘキシジン、ゲンジンまたはガージンである、本発明1107のカテーテル。
[本発明1109]
前記コーティングがクロルヘキシジンおよびゲンジンを含む、本発明1107のカテーテル。
[本発明1110]
前記コーティングがクロルヘキシジンおよびガージンを含む、本発明1107のカテーテル。
[本発明1111]
抗菌剤がミノサイクリンまたはリファンピンである、本発明1107のカテーテル。
[本発明1112]
前記コーティングがミノサイクリンおよびリファンピンを含む、本発明1107のカテーテル。
[本発明1113]
追加の治療剤が、トロンビン阻害剤、血小板阻害剤または血管拡張剤である、本発明1106のカテーテル。
[本発明1114]
追加の治療剤が、アルガトロバン、ジピリダモール、ニトログリセリンまたはトロンビン阻害剤である、本発明1113のカテーテル。
[本発明1115]
血管カテーテル、尿路カテーテル、頭蓋内カテーテル、髄腔内カテーテルまたは硬膜外カテーテルである、本発明1097〜1114のいずれかのカテーテル。
[本発明1116]
血管カテーテルである、本発明1115のカテーテル。
[本発明1117]
血管カテーテルが、中心静脈カテーテル、動脈ライン、肺動脈カテーテル、末梢静脈カテーテル、静脈内カテーテルまたは動脈内カテーテルである、本発明1116のカテーテル。
[本発明1118]
本発明1097〜1117のいずれかのカテーテルを対象に挿入する工程を含む、カテーテル法。
[本発明1119]
対象が哺乳動物である、本発明1118の方法。
[本発明1120]
対象がヒトである、本発明1119の方法。
[本発明1121]
（a）脂肪族ポリエーテルポリウレタンと、第1の低級アルコールおよび少なくとも1種類の抗菌剤を含む溶液とを、該脂肪族ポリエーテルポリウレタンに該少なくとも1種類の抗菌剤を含浸させるのに十分な時間接触させる工程であって、該溶液が浸透剤またはアルカリ化剤を含まない、工程；ならびに
（b）該脂肪族ポリエーテルポリウレタンを実質的に乾燥させる工程
を含む、抗菌ポリマーの製造方法。
[本発明1122]
前記少なくとも1種類の抗菌剤がミノサイクリンおよびリファンピンである、本発明1121の方法。
[本発明1123]
前記少なくとも1種類の抗菌剤がクロルヘキシジンである、本発明1121の方法。
[本発明1124]
前記少なくとも1種類の抗菌剤がゲンジンまたはガージンをさらに含む、本発明1123の方法。
[本発明1125]
前記低級アルコールがC1〜6アルコールである、本発明1121の方法。
[本発明1126]
C1〜6アルコールが、メタノール、エタノール、プロパノール、ブタノールまたはイソプロパノールである、本発明1125の方法。
[本発明1127]
前記低級アルコールがメタノールである、本発明1126の方法。
[本発明1128]
前記溶液が低級アルコールからなる、本発明1121の方法。
[本発明1129]
（c）工程（a）の後に、第2の低級アルコール、第2の有機溶媒および追加の治療化合物を含む第2の溶液で前記脂肪族ポリエーテルポリウレタンの表面の少なくとも一部分をコーティングする工程
をさらに含む、本発明1121の方法。
[本発明1130]
前記コーティングが、前記脂肪族ポリエーテルポリウレタンの外表面の実質的にすべてに適用される、本発明1129の方法。
[本発明1131]
第2の有機溶媒が、脂肪族エーテル溶媒または塩素化溶媒である、本発明1129の方法。
[本発明1132]
塩素化溶媒が、塩化メチレンまたはクロロホルムである、本発明1131の方法。
[本発明1133]
脂肪族エーテル溶媒が、テトラヒドロフランまたはジエチルエーテルである、本発明1131の方法。
[本発明1134]
第2の低級アルコールが第1の低級アルコールと同じアルコールである、本発明1129の方法。
[本発明1135]
第2の低級アルコールがC1〜6アルコールである、本発明1134の方法。
[本発明1136]
第2の低級アルコールが、メタノール、エタノール、プロパノール、ブタノールまたはイソプロパノールである、本発明1135の方法。
[本発明1137]
前記低級アルコールがメタノールである、本発明1136の方法。
[本発明1138]
前記溶媒がテトラヒドロフランであり、第2の低級アルコールがメタノールである、本発明1129の方法。
[本発明1139]
追加の治療化合物が第2の抗菌剤である、本発明1129の方法。
[本発明1140]
第2の抗菌剤が、クロルヘキシジン、ゲンジンン、ガージン、ミノサイクリンまたはリファンピンである、本発明1139の方法。
[本発明1141]
追加の治療剤が、トロンビン阻害剤、血小板阻害剤、抗炎症剤、抗線維化剤または血管拡張剤である、本発明1129の方法。
[本発明1142]
追加の治療剤が、アルガトロバンまたはジピリダモールである、本発明1141の方法。
[本発明1143]
追加の治療剤が、カルシウムチャネルブロッカーまたは抗不整脈薬である、本発明1129の方法。
[本発明1144]
追加の治療剤が、ベラパミルまたはチオリダジンである、本発明1143の方法。
[本発明1145]
前記コーティングがAもしくはDのデュロメーターを有するか、または該コーティングがAおよびDデュロメーターの脂肪族ポリエーテル-ウレタンのブレンドを含む、本発明1129の方法。
[本発明1146]
前記脂肪族ポリエーテルポリウレタンが、式：[-O(CH2)n]m-OC(O)NH-(CH2)x-NHC(O)-の反復単位を有し；式中、n=1〜4、x=1〜10、mは500未満であり、mはxより大きく、該反復単位が1〜250回反復し、かつポリマーの末端が水素である、本発明1121の方法。
[本発明1147]
mが1〜250である、本発明1146の方法。
[本発明1148]
前記反復単位が1〜100回反復する、本発明1146の方法。
[本発明1149]
得られるポリエーテルポリウレタンが、AまたはBのデュロメーターを有する、本発明1146の方法。
[本発明1150]
前記脂肪族ポリエーテルウレタンポリマーが、医療用デバイスまたはカテーテルに含まれる、本発明1121の方法。
[本発明1151]
前記脂肪族ポリエーテルウレタンポリマーが、気管内チューブ、血管カテーテル、尿路カテーテル、腎瘻チューブ、胆管ステント、腹膜カテーテル、硬膜外カテーテル、中枢神経系カテーテル、頭蓋内カテーテル、髄腔内カテーテル、硬膜外カテーテル、整形外科用デバイス、人工弁または医療用インプラントに含まれる、本発明1150の方法。
[本発明1152]
カテーテルが血管カテーテルである、本発明1151の方法。
[本発明1153]
血管カテーテルが、中心静脈カテーテル、動脈ライン、肺動脈カテーテル、および末梢静脈カテーテル、動脈内カテーテルまたは静脈内（i.v.）チューブである、本発明1152の方法。
[本発明1154]
（a）ポリマーと、低級アルコール、ミノサイクリン、リファンピンおよびアルカリ化剤を含む溶液とを、脂肪族ポリエーテルポリウレタンにミノサイクリンおよびリファンピンを含浸させるのに十分な時間接触させる工程；
（b）アルカリ化剤を実質的に中和させるのに十分な時間、アルカン酸を含む中和溶液にポリマーを曝露する工程；ならびに
（c）ポリマーを実質的に乾燥させる工程
を含む、抗菌ポリマーの製造方法。
[本発明1155]
アルカリ化剤が水酸化ナトリウムである、本発明1154の方法。
[本発明1156]
前記溶液が浸透剤をさらに含む、本発明1154の方法。
[本発明1157]
浸透剤が酢酸エチルまたは酢酸ブチルである、本発明1156の方法。
[本発明1158]
前記ポリマーがポリウレタンである、本発明1154の方法。
[本発明1159]
前記ポリウレタンが脂肪族ポリエーテルポリウレタンである、本発明1158の方法。
[本発明1160]
工程（b）がアルキル化剤の大部分または実質的にすべてを中和することを含む、本発明1154の方法。
[本発明1161]
低級アルコールがメタノールである、本発明1154の方法。
[本発明1162]
アルカン酸がC1〜6アルカン酸である、本発明1154の方法。
[本発明1163]
C1〜6アルカン酸が、酢酸、ギ酸、プロピオン酸または酪酸である、本発明1162の方法。
[本発明1164]
C1〜6アルカン酸が酢酸である、本発明1163の方法。
[本発明1165]
（d）工程（a）の後に、第2の低級アルコール、第2の有機溶媒および追加の治療化合物を含む第2の溶液で前記脂肪族ポリエーテルポリウレタンの表面の少なくとも一部分をコーティングする工程
をさらに含む、本発明1154の方法。
[本発明1166]
前記コーティングが、前記脂肪族ポリエーテルポリウレタンの外表面の実質的にすべてに適用される、本発明1165の方法。
[本発明1167]
第2の有機溶媒が、脂肪族エーテル溶媒または塩素化溶媒である、本発明1165の方法。
[本発明1168]
塩素化溶媒が、塩化メチレンまたはクロロホルムである、本発明1167の方法。
[本発明1169]
脂肪族エーテル溶媒が、テトラヒドロフランまたはジエチルエーテルである、本発明1167の方法。
[本発明1170]
第2の低級アルコールが第1の低級アルコールと同じアルコールである、本発明1165の方法。
[本発明1171]
第2の低級アルコールがメタノールである、本発明1165の方法。
[本発明1172]
前記溶媒がテトラヒドロフランであり、第2の低級アルコールがメタノールである、本発明1165の方法。
[本発明1173]
追加の治療化合物が抗菌剤である、本発明1165の方法。
[本発明1174]
抗菌剤が、クロルヘキシジン、ゲンジンまたはガージンである、本発明1173の方法。
[本発明1175]
追加の治療剤が、トロンビン阻害剤、血小板阻害剤、抗炎症剤、抗線維化剤または血管拡張剤である、本発明1165の方法。
[本発明1176]
追加の治療剤が、アルガトロバンまたはジピリダモールである、本発明1165の方法。
[本発明1177]
追加の治療剤が、カルシウムチャネルブロッカーまたは抗不整脈薬である、本発明1165の方法。
[本発明1178]
追加の治療剤が、ベラパミルまたはチオリダジンである、本発明1177の医療用デバイス。
[本発明1179]
前記コーティングがAもしくはDのデュロメーターを有するか、または該コーティングがAおよびDデュロメーターの脂肪族ポリエーテル-ウレタンのブレンドを含む、本発明1165の方法。
[本発明1180]
前記脂肪族ポリエーテルウレタンポリマーが、医療用デバイスまたはカテーテルに含まれる、本発明1154の方法。
[本発明1181]
前記ポリマーが、気管内チューブ、血管カテーテル、尿路カテーテル、腎瘻チューブ、胆管ステント、腹膜カテーテル、硬膜外カテーテル、中枢神経系カテーテル、頭蓋内カテーテル、髄腔内カテーテル、硬膜外カテーテル、整形外科用デバイス、人工弁または医療用インプラントに含まれる、本発明1154の方法。
[本発明1182]
カテーテルが血管カテーテルである、本発明1181の方法。
[本発明1183]
血管カテーテルが、中心静脈カテーテル、動脈ライン、肺動脈カテーテル、および末梢静脈カテーテル、動脈内カテーテルまたは静脈内（i.v.）チューブである、本発明1182の方法。
[本発明1184]
ポリマーチューブを含むカテーテルであって、該ポリマーチューブが脂肪族ポリエーテルポリウレタンポリマー、脂肪族ポリエーテルポリウレタンポリマーでコーティングされたポリウレタンポリマー、または脂肪族ポリエーテルポリウレタンポリマーでコーティングされたポリテトラフルオロエチレンポリマーであり、該ポリマーにクロルヘキシジン、ゲンジン、ガージン、ミノサイクリンおよび／またはリファンピンがコーティングまたは含浸されている、前記カテーテル。
[本発明1185]
ポリマーチューブ上に第2のポリマーコーティングをさらに含む、本発明1184のカテーテル。
[本発明1186]
第2のポリマーコーティングが脂肪族ポリエーテルポリウレタンを含む、本発明1185のカテーテル。
[本発明1187]
前記コーティングがクロルヘキシジン、ゲンジン、ガージン、ミノサイクリンおよび／またはリファンピンを含む、本発明1186のカテーテル。
[本発明1188]
デバイスが追加の治療剤をさらに含む、本発明1184〜1187のいずれかのカテーテル。
本発明の他の目的、特徴および利点は、以下の詳細な説明から明らかになるであろう。しかし、本発明の精神および範囲内での様々な変更および改変がこの詳細な説明から当業者に明らかであることから、詳細な説明および具体的な実施例は、本発明の好ましい態様を示すものであるが、例示目的で提供されるにすぎないことを理解されるべきである。